(57)【要約】      （修正有）【課題】銅イオンを含む無機銅塩類化合物溶液添加焼結により緑色を呈した着色効果と含有酸化銅による抗菌性能を併存する構造の抗菌性着色ジルコニアセラミック製品を提供する。【解決手段】完成製品１が、水又はアルコールに無機銅塩類化合物結晶粉末を溶解させた溶解液をジルコニア粉未に添加混合させて銅イオン含有ジルコニア粉末にして、銅イオン含有ジルコニア粉末を所望製品形状の中間製品に形成し、中間製品を大気炉中で焼結させて酸化銅含有の有色で抗菌性を備えた構造であり、完成製品１が包丁、鋏、カッター、ナイフ、メス、剃刃等の手動刃物類又は電動刃物類とし、更に、食器、容器、スプーン、フォーク等の食器類とし、更に、各種容器、ピンセット、鉗子等の医療用用品。【選択図】図１
0003135641.tif 000002
【実用新案登録請求の範囲】
【請求項１】
完成製品が、水又はアルコールに無機銅塩類化合物結晶粉末を溶解させた溶解液をジルコニア粉未に添加混合させて銅イオン含有ジルコニア粉末にして、該銅イオン含有ジルコニア粉末を所望製品形状の中間製品に形成し、該中間製品を大気炉中で焼結させて酸化銅含有の有色で抗菌性を備えた構造としたことを特徴とする抗菌性着色ジルコニアセラミック製品。
【請求項２】
前記完成製品が包丁、鋏、カッター、ナイフ、メス、剃刃等の手動刃物類又は電動刃物類としたことを特徴とする請求項１に記載の抗菌性着色ジルコニアセラミック製品。
【請求項３】
前記完成製品が食器、容器、スプーン、フォーク等の食器類としたことを特徴とする請求項１に記載の抗菌性着色ジルコニアセラミック製品。
【請求項４】
前記完成製品が各種容器、ピンセット、鉗子等の医療用用品としたことを特徴とする請求項１に記載の抗菌性着色ジルコニアセラミック製品。
【考案の詳細な説明】
【技術分野】
【０００１】  本考案は、抗菌性着色ジルコニアセラミック製品に関するものであり、更に詳細には、銅イオンを含む無機銅塩類化合物溶液添加焼結により緑色を呈した着色効果と含有酸化銅による抗菌性能を併存する構造の抗菌性着色ジルコニアセラミック製品に関するものである。
【背景技術】
【０００２】  近年、ジルコニアセラミックは一般家庭に於けるナイフ、包丁、鋏等食品調理用の手動刃物に多用されるように成っているが、元来よりファインセラミックたるジルコニアセラミックには抗菌性は無く、又、白色の外観は常識で有るため、白色のジルコニアセラミックに対するカラー化の要望も大きいものである。【０００３】  更に、近年、ジルコニアセラミックに抗菌性を付与することは、光触媒ＴｉＯ２を含む溶液をジルコニアセラミック製品の表面に焼付コーティングする方法が行われているが、特に刃物においては刃研ぎが必要なことから表面の焼付コーティングが削り落とされ効果が疑問視され、ジルコニアセラミックの組織自体に抗菌性を保持させることが切望されているが、ジルコニアセラミックの組織自体に抗菌性能を付与させて開発されたものは無いものである。【０００４】  従来より、ジルコニアセラミック製品は白色を呈しているのが基本であり、この着色法に関しては種々開示されており、例えば、所適の刃物形状をなし、その素材が２〜５モル％のＹ２Ｏ３で部分安定化された白色あるいは灰色色素ＺｒＯ２である刃物本体の、刃先部と背部との間の所要位置に設定された波状あるいは直線状の境界線よりも背部側一帯に渡る部分の表層部が、黒色あるいは黒灰色系のＦｅ２Ｏ３，Ｃｒ２Ｏ３、ＴｉＯ２の少なくとも１種から成る表面酸化物層あるいは該酸化物が刃物本体内へ拡散した拡散層で置換され、しかも上記刃物本体と上記被置換層との境界部では互いに拡散層を形成しているジルコニア質刃物（特許文献１参照）や、セラミック粉末、結合剤及び発色性粒子から成る、少なくとも２種の粒状物を造形し、結合剤除去工程にかけかつ焼結する。この際該粒状物は異なる発色性粒子及び又は異なる濃度の同一発色性粒子から成り、異なる着色を有する領域の輪郭の明瞭なセラミック製品（特許文献２参照）や、ジルコニアと周期表における第４族元素（但し、ジルコニウムを除く。）の酸化物との含有物を、水素含有雰囲気中、窒素含有雰囲気中又は含水雰囲気中で焼成することを特徴とするジルコニア焼結体の製造方法及びその製造方法により得られたジルコニア焼結体（特許文献３参照）や、少なくともセリアを安定化剤として含む、主として正方晶ジルコニアからなる第一相と、アルミナ粒子からなる第二相とが分散してなるジルコニア系複合セラミック焼結体である。着色成分元素として、周期律表６族並びに８〜１０族に属する元素から選ばれた少なくとも一種の元素を、第二相中に含有させるもの（特許文献４参照）が開示されている。
【特許文献１】特開昭６０−６０９７９号公報
【特許文献２】特開平８−８１２５５号公報
【特許文献３】特開２００３−２１２６５２号公報
【特許文献４】特開２００４−５９３７４号公報
【考案の開示】
【考案が解決しようとする課題】
【０００５】  然し乍ら、前述の公知の特許文献には夫々着色する技術が記載されているものの、抗菌性に対する配慮はなく、ジルコニアセラミックを食品調理用の包丁やナイフ、鋏、カッター等に利用する時、その高硬度による耐摩耗性によって賞用されることは多いが食品を調理する以上、抗菌性など衛生性能の取得について有効な手段の開発は当然有用なものであるが、無機質セラミックのジルコニアに抗菌性能は認められておらず、本考案はジルコニア焼結体自身に抗菌性能を付与させる構造を技術課題として解決を図るものである。
【課題を解決するための手段】
【０００６】  本考案の抗菌性着色ジルコニアセラミック製品は、前述の課題に鑑み、鋭意研鑽の結果、完成製品が、水又はアルコールに無機銅塩類化合物結晶粉末を溶解させた溶解液をジルコニア粉未に添加混合させて銅イオン含有ジルコニア粉末にして、銅イオン含有ジルコニア粉末を所望製品形状の中間製品に形成し、中間製品を大気炉中で焼結させて酸化銅含有の有色で抗菌性を備えた構造としたもので、更に、完成製品が包丁、鋏、カッター、ナイフ、メス、剃刃等の手動刃物類又は電動刃物類としたものであり、更には、完成製品が食器、容器、スプーン、フォーク等の食器類としたものであり、加えて、完成製品が各種容器、ピンセット、鉗子等の医療用用品としたものである。
【考案の効果】
【０００７】  本考案の抗菌性着色ジルコニアセラミック製品は、完成製品が、水又はアルコールに無機銅塩類化合物結晶粉末を溶解させた溶解液をジルコニア粉未に添加混合させて銅イオン含有ジルコニア粉末にして、銅イオン含有ジルコニア粉末を所望製品形状の中間製品に形成し、中間製品を大気炉中で焼結させて酸化銅含有の有色で抗菌性を備えた構造としたもので、緑色の着色を可能とし、更に、銅イオンによる抗菌効果を同時に得られる構造のもので、極めて画期的で実用性の高い考案である。
【考案を実施するための最良の形態】
【０００８】  以下、本考案の抗菌性着色ジルコニアセラミック製品を実施例の用いて詳細に説明すると、図１は本考案の抗菌性着色ジルコニアセラミック製品の実施例の手動刃物類である包丁の側面図であり、図２は本考案の抗菌性着色ジルコニアセラミック製品の実施例の食器類であるスプーンの平面図であり、図３は本考案の抗菌性着色ジルコニアセラミック製品の実施例の医療用用品であるピンセット側面図である。【０００９】  本考案は、抗菌性着色ジルコニアセラミック製品に関するものであり、更に詳細には、銅イオンを含む無機銅塩類化合物溶液添加焼結により緑色を呈した着色効果と含有酸化銅による抗菌性能を併存する構造の抗菌性着色ジルコニアセラミック製品に関するものであり、完成製品１が、水又はアルコールに無機銅塩類化合物結晶粉末を溶解させた溶解液をジルコニア粉未に添加混合させて銅イオン含有ジルコニア粉末にして、該銅イオン含有ジルコニア粉末を所望製品形状の中間製品に形成し、該中間製品を大気炉中で焼結させて酸化銅含有の有色で抗菌性を備えた構造としたことを特徴とするものである。【００１０】  更に、請求項２に記載の抗菌性着色ジルコニアセラミック製品は、請求項１に記載の抗菌性着色ジルコニアセラミック製品において、前記完成製品１が包丁、鋏、カッター、ナイフ、メス、剃刃等の手動刃物類又は電動刃物類としたことを特徴とするものである。【００１１】  更には、請求項３に記載の抗菌性着色ジルコニアセラミック製品は、請求項１に記載の抗菌性着色ジルコニアセラミック製品において、前記完成製品１が食器、容器、スプーン、フォーク等の食器類としたことを特徴とするものである。【００１２】  加えて、請求項４に記載の抗菌性着色ジルコニアセラミック製品は、請求項１に記載の抗菌性着色ジルコニアセラミック製品において、前記完成製品１が各種容器、ピンセット、鉗子等の医療用用品としたことを特徴とするものである。
【実施例】
【００１３】  即ち、本考案の抗菌性着色ジルコニアセラミック製品を形成するにはは、先ず、所定量の水又は所定量のアルコールに、水又はアルコールの溶媒に容易に溶解する銅イオンを含む所定量の無機銅塩類化合物結晶粉末を溶解させて溶解液にするものである。【００１４】  そして、前記溶解液の所定量を所定量のジルコニア粉未に均等に添加混合させて銅イオン含有ジルコニア粉末とするものである。【００１５】  次に、前記銅イオン含有ジルコニア粉末をプレス成形又は射出成形、スラリー固化成形等を用いて目的の所望の製品形状に成形させて中間製品とするものである。【００１６】  次いで、前記中間製品を１，５００℃以下温度の大気炉中で加熱焼結させて焼結体である酸化銅含の有抗菌性緑色ジルコニアセラミックの完成製品１とするものである。【００１７】  更に、必要があれぱ、前記完成製品１を研削研磨加工を施し仕上げ加工して酸化銅含有の抗菌性着色ジルコニアセラミック製品によって最終製品として完成するものである。【００１８】  そして、本考案の抗菌性着色ジルコニアセラミック製品を作成する実施例として、先ず、溶媒としての水１００ｃｃ中に無機銅塩類化合物結晶粉末である硝酸銅三水和物結晶粉末（銅イオン含有量２５％）を１ｇ（Ａ）と、５ｇ（Ｂ）と、１０ｇ（Ｃ）との夫々添加溶解させて３つの溶解液としたものである。【００１９】  次に、前記３つの溶解液をジルコニア粉末、各１００ｇに対し各溶解液５ｇを添加し混和乾燥させた後に、プレス成形して角板状の３つの成形物（Ａ）（Ｂ）（Ｃ）を形成し、前記３つの成形物（Ａ）（Ｂ）（Ｃ）を大気炉中１，４５０℃にて焼結させて３つのジルコニアセラミックの完成製品１（Ａ）（Ｂ）（Ｃ）を形成したものである。【００２０】  次いで、焼結させた３つの完成製品１（Ａ）（Ｂ）（Ｃ）の粉末中に含まれる銅イオンが大気炉中での焼結に依り無機酸化銅として、ジルコニアセラミックの内部に均一分散された酸化銅含有緑色ジルコニアセラミックの焼結体の完成製品１（Ａ）（Ｂ）（Ｃ）を得たもので、夫々の抗菌力試験及び色差比較試験を行い、別に銅イオン液無添加のジルコニアセラミック（Ｄ）を同時に同条件で形成してしたものである。【００２１】  そして、日本食品分析センターによる抗菌力試験評価で、大腸菌試験結果において、その結果、無添加セラミック片（Ｄ）に比べ３つの完成製品１（Ａ）（Ｂ）（Ｃ）はいずれも好結果を示し、特に、（Ｂ）（Ｃ）は、＜１０（生菌数認められず）となり、また（Ａ）においても残存生菌数は略１万分レベルの減少と抗菌力試験の抗菌性認定条件（無加工品比較値１００分の１以下残存生菌数）を大きく下回る抗菌力が確認され、本考案の酸化銅含有の抗菌性着色ジルコニアセラミックが強い抗菌効果を有することが証明されたものである。【００２２】  次いで、埼玉県工業技術センターによる色差値測定評価では無添加品（Ｄ）Δ値の基準値０．００とした時、３つの完成製品１（Ａ）（Ｂ）（Ｃ）は略比例的に色濃度が上昇しており所望色調を得るのに溶解液の無機銅塩類化合物結晶粉末の濃度の変更による酸化銅量の調整で制御ができることから容易に所望色調にすることが可能なものである。
【産業上の利用可能性】
【００２３】  本考案の抗菌性着色ジルコニアセラミック製品は、家庭用又は業務用の手動刃物類又は電動刃物類、食器類、医療用品の分野で利用でき、抗菌性と緑色に着色された構造のジルコニアセラミック製品を提供できるものである。
【図面の簡単な説明】
【００２４】
【図１】  図１は本考案の抗菌性着色ジルコニアセラミック製品の実施例の手動刃物類である包丁の側面図である。
【図２】  図２は本考案の抗菌性着色ジルコニアセラミック製品の実施例の食器類であるスプーンの平面図である。
【図３】  図３は本考案の抗菌性着色ジルコニアセラミック製品の実施例の医療用用品であるピンセット側面図である。
【符号の説明】
【００２５】  １      完成製品
【図１】
0003135641.tif 000003
【図２】
0003135641.tif 000004
【図３】
0003135641.tif 000005
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
完成製品が、水又はアルコールに無機銅塩類化合物結晶粉末を溶解させた溶解液をジルコニア粉未に添加混合させて銅イオン含有ジルコニア粉末にして、該銅イオン含有ジルコニア粉末を所望製品形状の中間製品に形成し、該中間製品を大気炉中で焼結させたことにより酸化銅含有の有色で抗菌性の表面皮膜を備えた構造としたことを特徴とする抗菌性着色ジルコニアセラミック製品。
【請求項２】
前記完成製品が包丁、鋏、カッター、ナイフ、メス、剃刃等の手動刃物類又は電動刃物類としたことを特徴とする請求項１に記載の抗菌性着色ジルコニアセラミック製品。
【請求項３】
前記完成製品が食器、容器、スプーン、フォーク等の食器類としたことを特徴とする請求項１に記載の抗菌性着色ジルコニアセラミック製品。
【請求項４】
前記完成製品が各種容器、ピンセット、鉗子等の医療用用品としたことを特徴とする請求項１に記載の抗菌性着色ジルコニアセラミック製品。
【手続補正２】
【補正対象書類名】明細書
【補正対象項目名】全文
【補正方法】変更
【補正の内容】
【考案の詳細な説明】
【技術分野】
【０００１】  本考案は、抗菌性着色ジルコニアセラミック製品に関するものであり、更に詳細には、銅イオンを含む無機銅塩類化合物溶液添加焼結により緑色を呈した着色効果と含有酸化銅による抗菌性能を併存する表面皮膜を備えた構造の抗菌性着色ジルコニアセラミック製品に関するものである。
【背景技術】
【０００２】  近年、ジルコニアセラミックは一般家庭に於けるナイフ、包丁、鋏等食品調理用の手動刃物に多用されるように成っているが、元来よりファインセラミックたるジルコニアセラミックには抗菌性は無く、又、白色の外観は常識で有るため、白色のジルコニアセラミックに対するカラー化の要望も大きいものである。【０００３】  更に、近年、ジルコニアセラミックに抗菌性を付与することは、光触媒ＴｉＯ２を含む溶液をジルコニアセラミック製品の表面に焼付コーティングする方法が行われているが、特に刃物においては刃研ぎが必要なことから表面の焼付コーティングが削り落とされ効果が疑問視され、ジルコニアセラミックの組織自体に抗菌性を保持させることが切望されているが、ジルコニアセラミックの組織自体に抗菌性能を付与させて開発されたものは無いものである。【０００４】  従来より、ジルコニアセラミック製品は白色を呈しているのが基本であり、この着色法に関しては種々開示されており、例えば、所適の刃物形状をなし、その素材が２〜５モル％のＹ２Ｏ３で部分安定化された白色あるいは灰色色素ＺｒＯ２である刃物本体の、刃先部と背部との間の所要位置に設定された波状あるいは直線状の境界線よりも背部側一帯に渡る部分の表層部が、黒色あるいは黒灰色系のＦｅ２Ｏ３，Ｃｒ２Ｏ３、ＴｉＯ２の少なくとも１種から成る表面酸化物層あるいは該酸化物が刃物本体内へ拡散した拡散層で置換され、しかも上記刃物本体と上記被置換層との境界部では互いに拡散層を形成しているジルコニア質刃物（特許文献１参照）や、セラミック粉末、結合剤及び発色性粒子から成る、少なくとも２種の粒状物を造形し、結合剤除去工程にかけかつ焼結する。この際該粒状物は異なる発色性粒子及び又は異なる濃度の同一発色性粒子から成り、異なる着色を有する領域の輪郭の明瞭なセラミック製品（特許文献２参照）や、ジルコニアと周期表における第４族元素（但し、ジルコニウムを除く。）の酸化物との含有物を、水素含有雰囲気中、窒素含有雰囲気中又は含水雰囲気中で焼成することを特徴とするジルコニア焼結体の製造方法及びその製造方法により得られたジルコニア焼結体（特許文献３参照）や、少なくともセリアを安定化剤として含む、主として正方晶ジルコニアからなる第一相と、アルミナ粒子からなる第二相とが分散してなるジルコニア系複合セラミック焼結体である。着色成分元素として、周期律表６族並びに８〜１０族に属する元素から選ばれた少なくとも一種の元素を、第二相中に含有させるもの（特許文献４参照）が開示されている。
【特許文献１】特開昭６０−６０９７９号公報
【特許文献２】特開平８−８１２５５号公報
【特許文献３】特開２００３−２１２６５２号公報
【特許文献４】特開２００４−５９３７４号公報
【考案の開示】
【考案が解決しようとする課題】
【０００５】  然し乍ら、前述の公知の特許文献には夫々着色する技術が記載されているものの、抗菌性に対する配慮はなく、ジルコニアセラミックを食品調理用の包丁やナイフ、鋏、カッター等に利用する時、その高硬度による耐摩耗性によって賞用されることは多いが食品を調理する以上、抗菌性など衛生性能の取得について有効な手段の開発は当然有用なものであるが、無機質セラミックのジルコニアに抗菌性能は認められておらず、本考案はジルコニア焼結体の表面皮膜に抗菌性能を付与させる構造としたことにより技術課題の解決を図るものである。
【課題を解決するための手段】
【０００６】  本考案の抗菌性着色ジルコニアセラミック製品は、前述の課題に鑑み、鋭意研鑽の結果、完成製品が、水又はアルコールに無機銅塩類化合物結晶粉末を溶解させた溶解液をジルコニア粉未に添加混合させて銅イオン含有ジルコニア粉末にして、銅イオン含有ジルコニア粉末を所望製品形状の中間製品に形成し、中間製品を大気炉中で焼結させたことにより酸化銅含有の有色で抗菌性の表面皮膜を備えた構造としたもので、更に、完成製品が包丁、鋏、カッター、ナイフ、メス、剃刃等の手動刃物類又は電動刃物類としたものであり、更には、完成製品が食器、容器、スプーン、フォーク等の食器類としたものであり、加えて、完成製品が各種容器、ピンセット、鉗子等の医療用用品としたものである。
【考案の効果】
【０００７】  本考案の抗菌性着色ジルコニアセラミック製品は、完成製品が、水又はアルコールに無機銅塩類化合物結晶粉末を溶解させた溶解液をジルコニア粉未に添加混合させて銅イオン含有ジルコニア粉末にして、銅イオン含有ジルコニア粉末を所望製品形状の中間製品に形成し、中間製品を大気炉中で焼結させたことにより酸化銅含有の有色で抗菌性の表面皮膜を備えた構造としたもので、緑色の着色を可能とし、更に、銅イオンによる抗菌効果を同時に得られるもので、極めて画期的で実用性の高い考案である。
【考案を実施するための最良の形態】
【０００８】  以下、本考案の抗菌性着色ジルコニアセラミック製品を実施例の用いて詳細に説明すると、図１は本考案の抗菌性着色ジルコニアセラミック製品の実施例の手動刃物類である包丁の側面図であり、図２は本考案の抗菌性着色ジルコニアセラミック製品の実施例の食器類であるスプーンの平面図であり、図３は本考案の抗菌性着色ジルコニアセラミック製品の実施例の医療用用品であるピンセット側面図であり、図４は本考案の抗菌性着色ジルコニアセラミック製品の実施例の断面説明図である。【０００９】  本考案は、抗菌性着色ジルコニアセラミック製品に関するものであり、更に詳細には、銅イオンを含む無機銅塩類化合物溶液添加焼結により緑色を呈した着色効果と含有酸化銅による抗菌性能を併存する構造の抗菌性着色ジルコニアセラミック製品に関するものであり、完成製品１が、水又はアルコールに無機銅塩類化合物結晶粉末を溶解させた溶解液をジルコニア粉未に添加混合させて銅イオン含有ジルコニア粉末にして、該銅イオン含有ジルコニア粉末を所望製品形状の中間製品に形成し、該中間製品を大気炉中で焼結させたことにより酸化銅含有の有色で抗菌性の表面皮膜１ａを備えた構造としたことを特徴とするものである。【００１０】  更に、請求項２に記載の抗菌性着色ジルコニアセラミック製品は、請求項１に記載の抗菌性着色ジルコニアセラミック製品において、前記完成製品１が包丁、鋏、カッター、ナイフ、メス、剃刃等の手動刃物類又は電動刃物類としたことを特徴とするものである。【００１１】  更には、請求項３に記載の抗菌性着色ジルコニアセラミック製品は、請求項１に記載の抗菌性着色ジルコニアセラミック製品において、前記完成製品１が食器、容器、スプーン、フォーク等の食器類としたことを特徴とするものである。【００１２】  加えて、請求項４に記載の抗菌性着色ジルコニアセラミック製品は、請求項１に記載の抗菌性着色ジルコニアセラミック製品において、前記完成製品１が各種容器、ピンセット、鉗子等の医療用用品としたことを特徴とするものである。
【実施例】
【００１３】  即ち、本考案の抗菌性着色ジルコニアセラミック製品を形成するにはは、先ず、所定量の水又は所定量のアルコールに、水又はアルコールの溶媒に容易に溶解する銅イオンを含む所定量の無機銅塩類化合物結晶粉末を溶解させて溶解液にするものである。【００１４】  そして、前記溶解液の所定量を所定量のジルコニア粉未に均等に添加混合させて銅イオン含有ジルコニア粉末とするものである。【００１５】  次に、前記銅イオン含有ジルコニア粉末をプレス成形又は射出成形、スラリー固化成形等を用いて目的の所望の製品形状に成形させて中間製品とするものである。【００１６】  次いで、前記中間製品を１，５００℃以下温度の大気炉中で加熱焼結させて焼結体である完成製品１を得るもので、該完成製品１には酸化銅含の有抗菌性緑色の表面皮膜１ａを備えた構造とするものである。【００１７】  更に、必要があれぱ、前記完成製品１を研削研磨加工を施し仕上げ加工して酸化銅含有の抗菌性着色ジルコニアセラミック製品によって最終製品として完成するものである。【００１８】  そして、本考案の抗菌性着色ジルコニアセラミック製品を作成する実施例として、先ず、溶媒としての水１００ｃｃ中に無機銅塩類化合物結晶粉末である硝酸銅三水和物結晶粉末（銅イオン含有量２５％）を１ｇ（Ａ）と、５ｇ（Ｂ）と、１０ｇ（Ｃ）との夫々添加溶解させて３つの溶解液としたものである。【００１９】  次に、前記３つの溶解液をジルコニア粉末、各１００ｇに対し各溶解液５ｇを添加し混和乾燥させた後に、プレス成形して角板状の３つの成形物（Ａ）（Ｂ）（Ｃ）を形成し、前記３つの成形物（Ａ）（Ｂ）（Ｃ）を大気炉中１，４５０℃にて焼結させて３つのジルコニアセラミックの完成製品１（Ａ）（Ｂ）（Ｃ）を形成したものである。【００２０】  次いで、焼結させた３つの完成製品１（Ａ）（Ｂ）（Ｃ）の粉末中に含まれる銅イオンが大気炉中での焼結に依り無機酸化銅として、ジルコニアセラミックの内部に均一分散された酸化銅含有緑色ジルコニアセラミックの焼結体の完成製品１（Ａ）（Ｂ）（Ｃ）を得たもので、夫々の抗菌力試験及び色差比較試験を行い、別に銅イオン液無添加のジルコニアセラミック（Ｄ）を同時に同条件で形成してしたものである。【００２１】  そして、日本食品分析センターによる抗菌力試験評価で、大腸菌試験結果において、その結果、無添加セラミック片（Ｄ）に比べ３つの完成製品１（Ａ）（Ｂ）（Ｃ）はいずれも好結果を示し、特に、（Ｂ）（Ｃ）は、＜１０（生菌数認められず）となり、また（Ａ）においても残存生菌数は略１万分レベルの減少と抗菌力試験の抗菌性認定条件（無加工品比較値１００分の１以下残存生菌数）を大きく下回る抗菌力が確認され、本考案の酸化銅含有の着色で抗菌性の表面皮膜１ａを備えた完成製品１が強い抗菌効果を有することが証明されたものである。【００２２】  次いで、埼玉県工業技術センターによる色差値測定評価では無添加品（Ｄ）Δ値の基準値０．００とした時、３つの完成製品１（Ａ）（Ｂ）（Ｃ）は略比例的に色濃度が上昇しており所望色調を得るのに溶解液の無機銅塩類化合物結晶粉末の濃度の変更による酸化銅量の調整で制御ができることから容易に所望色調にすることが可能なもの��ある。
【産業上の利用可能性】
【００２３】  本考案の抗菌性着色ジルコニアセラミック製品は、家庭用又は業務用の手動刃物類又は電動刃物類、食器類、医療用品の分野で利用でき、抗菌性と緑色に着色された表面皮膜を備えた構造のジルコニアセラミック製品を提供できるものである。
【図面の簡単な説明】
【００２４】
【図１】  図１は本考案の抗菌性着色ジルコニアセラミック製品の実施例の手動刃物類である包丁の側面図である。
【図２】  図２は本考案の抗菌性着色ジルコニアセラミック製品の実施例の食器類であるスプーンの平面図である。
【図３】  図３は本考案の抗菌性着色ジルコニアセラミック製品の実施例の医療用用品であるピンセット側面図である。
【図４】  図４は本考案の抗菌性着色ジルコニアセラミック製品の実施例の断面説明図である。
【符号の説明】
【００２５】１      完成製品
１ａ    表面皮膜
【手続補正３】
【補正対象書類名】図面
【補正対象項目名】図４
【補正方法】追加
【補正の内容】
【図４】
0003135641.tif 000006